(57)【要約】【課題】金属自体が醸し出す独特の風合いや時の経過による風合いの変貌を表現出来、基材の形状に左右されず、しかも有害な溶媒を極力減らしたメタリック調塗布層、これのメタリック調シートおよび化粧板、並びにメタリック調塗布層の形成方法を提供する。【解決手段】１００重量部の金属微粉末２に対して、ワニス樹脂４０ないし５５重量％、酢酸ブチル３０ないし４５重量％、プロピレングリコールモノメチルエーテルアセテート１ないし１０重量％およびキシレン１ないし５重量％を主成分とする結合剤３を２３±５重量部、並びにこの結合剤３を活性化するための活性剤４を２．４±０．４重量部を含んでなる表面処理剤５を、基材６表面に、塗布し乾燥してなり、この乾燥後の塗布表面処理剤５Ａにおける金属成分の含有量が少なくとも９０重量％以上にすることで、上記課題を達成する。【選択図】図１
2014091323.tif 000002
【特許請求の範囲】
【請求項１】
１００重量部の金属微粉末に対して、ワニス樹脂４０ないし５５重量％、酢酸ブチル３０ないし４５重量％、プロピレングリコールモノメチルエーテルアセテート１ないし１０重量％およびキシレン１ないし５重量％を主成分とする結合剤を２３±５重量部、並びに該結合剤を活性化するための活性剤を２．４±０．４重量部を含んでなる表面処理剤を、基材表面に、塗布し乾燥してなり、この乾燥後の塗布表面処理剤における金属成分の含有量が少なくとも９０重量％以上であることを特徴とするメタリック調塗布層。
【請求項２】
前記金属微粉末は、鉄、ステンレススチール、銅、青銅、真鍮、亜鉛、アルミニュームから１以上選択された請求項１記載のメタリック調塗布層。
【請求項３】
前記活性剤は、酢酸ブチル４０ないし５５重量％、１，６−ヘキサメチレンジイソシアネートホモポリマー４０ないし５５重量％、およびビス［３−（トリメトキシシリル）プロピル］アミン１ないし５重量％を主成分とする請求項１または２記載のメタリック調塗布層。
【請求項４】
乾燥後の前記塗布表面処理剤の表面を研磨し、その表面に残留する前記結合剤の少なくとも一部を除去して、前記塗布表面処理剤における金属成分を裸出し、且つ、必要に応じて前記塗布表面処理剤の表面をつや出ししてなる請求項１、２または３記載のメタリック調塗布層。
【請求項５】
請求項１ないし４に記載のメタリック調塗布層を、前記基材に貼り合わせ出来るシート上に形成してしてなることを特徴とするメタリック調シート。
【請求項６】
請求項５に記載のメタリック調シートを前記基材に貼り合わせてなることを特徴とするメタリック調化粧板。
【請求項７】
前記基材表面に任意形状にデザインした物体を貼り合わせ、それらの上に請求項１ないし４に記載のメタリック調塗布層を形成してなることを特徴とするメタリック調塗布層の形成方法。
【請求項８】
前記基材表面に任意形状にデザインした物体を貼り合わせ、それらの上に請求項１ないし４に記載のメタリック調塗布層を形成し、さらに前記物体上に位置する前記メタリック調塗布層部分の研磨を、他のメタリック調塗布層部分より強めて、前記物体上に位置する前記メタリック調塗布層部分を浮き上がらせるようにしたことを特徴とするメタリック調塗布層の形成方法。
【請求項９】
前記基材表面を任意形状にデザインした状態に形成し、それらの上に請求項１ないし４に記載のメタリック調塗布層を形成してなることを特徴とするメタリック調塗布層の形成方法。
【発明の詳細な説明】
【技術分野】
【０００１】  本発明は、基材表面をメタリック調にするものであって、詳しくは、金属微粉末に対して、結合剤およびこの結合剤を活性化するための活性剤を所定の割合で含んでなる表面処理剤を、基材表面に、塗布し乾燥してなるメタリック調塗布層、これを利用したメタリック調シートおよび化粧板、並びにメタリック調塗布層の形成方法に関する。
【背景技術】
【０００２】  金属素材でない基材の表面をメタリック調にする技術は、種々考えられるが、基材の表面に金属粉末含有の塗料を塗布し乾燥させて、基材表面にその金属粉末の塗布層を形成するものが知られている。例えば、二軸延伸ポリエチレンテレフタレート系フィルム、アクリル系樹脂フィルムまたはポリカーボネート系樹脂フィルムであり、且つフィルム裏面の最大高さ平均Ｒｔｍが０．１ないし２．０μｍで、ヘイズ値が０．１ないし４．０％である透明樹脂フィルムの裏面に、金属膜微細片とバインダー樹脂とを、質量比３０：７０ないし８０：２０の割合で含む塗膜からなるインキ層を有するメタリック調シート、及びこのメタリック調シートを基材の表面に貼り合わせたメタリック調化粧材が知られている。（例えば、特開２００８−１１０５１３号公報参照）。【０００３】  また、重合開始剤が修飾された金属顔料に原子移動ラジカル重合により表面グラフト重合を行い、金属顔料表面にポリマーが導入され、前記金属願料をコアとして前記ポリマーのシェルで覆うコアシェル構造の複合体材料と、該複合体材料が分散混合される溶媒と、を備えたメタリック調塗料が知られている。（例えば、特開２０１０−２５４９３４号公報参照）。【０００４】  また、雲母状酸化鉄を樹脂１００重量部に対して１０ないし３０重量部、ステンレス粉を樹脂１００重量部に対して８０ないし１００重量部配合してなるメタリック調塗料が知られている。（例えば、特開平６−１９２５９９号公報参照）。
【先行技術文献】
【特許文献】
【０００５】
【特許文献１】  特開２００８−１１０５１３号公報
【特許文献２】  特開２０１０−２５４９３４号公報
【特許文献１】  特開平６−１９２５９９号公報
【発明の概要】
【発明が解決しようとする課題】
【０００６】  上記特許文献１のメタリック調シートおよびメタリック調化粧材は、基材表面にメタリック調シートを貼ったり、メタリック調化粧材を使用することで、メタリック調を容易に実現できるものの、表面に凹凸が多くある基材には使用が困難である。さらに、金属膜微細片が透明の樹脂フィルムにより完全に覆われて存在することになっているから、メタリック調ではあるが、透明の樹脂フィルムにて覆われた状態の金属表現であり、金属自体が醸し出す独特の風合いや、時の経過と共に現れる風合いの変貌などを表現することが出来ない。【０００７】  また、上記特許文献２のメタリック調塗料は、表面に凹凸のある基材に使用できて都合が良いが、複合体材料を分散混合させるためにトルエンなどの溶媒を必要とし、基材に塗布したあとの乾燥過程で、多量のトルエンなどの溶媒が揮発することになり、安全性に問題がある。【０００８】  また、上記特許文献３のメタリック調塗料は、人々の心の中に一般的にある、いわゆる「メタリック調」を表現することができるものの、異なる金属の種類によって、それぞれ醸し出す独特の風合いのメタリック調を表現することが出来ない。【０００９】  そこで、本発明は、上記事情に鑑みてなされたもので、種々の金属自体が醸し出す独特の風合いや、時の経過による風合いの変貌を表現出来、メタリック調にしたい基材の形状に左右されず、しかも有害な溶媒を極力減らしたメタリック調塗布層、これのメタリック調シートおよび化粧板、並びにメタリック調塗布層の形成方法を提供することを課題とする。
【課題を解決するための手段】
【００１０】  本発明は、上記課題を達成するために提案されたものであって、下記の構成からなることを特徴とするものである。
すなわち、請求項１記載の発明は、１００重量部の金属微粉末に対して、ワニス樹脂４０ないし５５重量％、酢酸ブチル３０ないし４５重量％、プロピレングリコールモノメチルエーテルアセテート１ないし１０重量％およびキシレン１ないし５重量％を主成分とする結合剤を２３±５重量部、並びに該結合剤を活性化するための活性剤を２．４±０．４重量部を含んでなる表面処理剤を、基材表面に、塗布し乾燥してなり、この乾燥後の塗布表面処理剤における金属成分の含有量が少なくとも９０重量％以上であることを特徴とするメタリック調塗布層である。【００１１】  また、請求項２記載の発明は、前記金属微粉末は、鉄、ステンレススチール、銅、青銅、真鍮、亜鉛、アルミニュームから１以上選択されたメタリック調塗布層である。【００１２】  また、請求項３記載の発明は、前記活性剤は、酢酸ブチル４０ないし５５重量％、１，６−ヘキサメチレンジイソシアネートホモポリマー４０ないし５５重量％、ビス［３−（トリメトキシシリル）プロピル］アミン１ないし５重量％を主成分とするメタリック調塗布層である。【００１３】  また、請求項４記載の発明は、乾燥後の塗布表面処理剤の表面を研磨し、その表面に残留する前記結合剤の少なくとも一部を除去して、前記塗布表面処理剤における金属成分を裸出し、且つ、必要に応じて前記塗布表面処理剤の表面をつや出ししてなるメタリック調塗布層である。【００１４】  また、請求項５記載の発明は、請求項１ないし４に記載のメタリック調塗布層を、前記基材に貼り合わせ出来るシート上に形成してしてなることを特徴とするメタリック調シートである。【００１５】  また、請求項６記載の発明は、請求項５に記載のメタリック調シートを前記基材に貼り合わせてなることを特徴とするメタリック調化粧板である。【００１６】  また、請求項７記載の発明は、前記基材表面に任意形状にデザインした物体を貼り合わせ、それらの上に請求項１ないし４に記載のメタリック調塗布層を形成してなることを特徴とするメタリック調塗布層の形成方法である。【００１７】  また、請求項８記載の発明は、前記基材表面に任意形状にデザインした物体を貼り合わせ、それらの上に請求項１ないし４に記載のメタリック調塗布層を形成し、さらに前記物体上に位置する前記メタリック調塗布層部分の研磨を、他のメタリック調塗布層部分より強めて、前記物体上に位置する前記メタリック調塗布層部分を浮き上がらせるようにしたことを特徴とするメタリック調塗布層の形成方法である。【００１８】  そして、請求項９記載の発明は、前記基材表面を任意形状にデザインした状態に形成し、それらの上に請求項１ないし４に記載のメタリック調塗布層を形成してなることを特徴とするメタリック調塗布層の形成方法。【００１９】  上記第１の課題解決手段による作用は次の通りである。すなわち、混合容器に結合剤および活性剤を投入し両剤を混合したあと、その混合液に金属微粉末を徐々に添加し混合して表面処理剤を作製する。任意形状の基材表面に、作製した表面処理剤を、刷毛、ローラー、パレットナイフなどの塗布具やスプレーガンなどにて塗布する。塗布終了後、自然乾燥させると、表面処理剤中の結合剤および活性剤の半分程度が揮散して、��燥後に金属成分含有量が少なくとも９０重量％以上であるメタリック調塗布層が得られる。【００２０】  上記第２の課題解決手段による作用は、金属微粉末が、鉄、ステンレススチール、銅、青銅、真鍮、亜鉛、アルミニュームから１以上選択されものであると、より高く適合したメタリック調塗布層を得る。【００２１】  上記第３の課題解決手段による作用は、活性剤が、酢酸ブチル、１，６−ヘキサメチレンジイソシアネートホモポリマーおよびビス［３−（トリメトキシシリル）プロピル］アミンが上記した配合率であると、結合剤をより適切に活性化して、より高く適合したメタリック調塗布層を得る。【００２２】  上記第４の課題解決手段による作用は、塗布層の表面を研磨し、金属成分を裸出してやると、裸出した金属の特性をそのまま現出し、必要に応じて、塗布層の表面をつや出ししてやれば、つや出しの状態を保持する。【００２３】  上記第５の課題解決手段による作用は、シート上に表面処理剤を塗布してなるメタリック調シートを、基材表面上に貼り合わせて、基材表面をメタリック調にする。【００２４】  上記第６の課題解決手段による作用は、メタリック調化粧板は予め基材にメタリック調シートを貼り合わせてあるものであるから、メタリック調化粧板の利用現場にて、基材にメタリック調シートを貼り合わせる手間が省ける。【００２５】  上記第７の課題解決手段による作用は、基材表面に任意形状の物体を貼り合わせ、基材表面およびそれに貼り合わせた任意形状の物体上に表面処理剤を塗布して、基材表面および任意形状の物体上をメタリック調にする。【００２６】  上記第８の課題解決手段による作用は、任意形状の物体上に位置するメタリック調塗布層部分の研磨を、他の部分よりも強め、その物体部分のメタリック調塗布層を浮き上がらせ、他の部分との間に陰陽を生じさせて強調させる。【００２７】  上記第９の課題解決手段による作用は、基材表面を任意形状にデザインし、その上に表面処理剤を塗布して、任意形状にデザインした基材表面自体をメタリック調にさせ得る。
【発明の効果】
【００２８】  以上詳述したように、本発明によれば、以下のような効果がある。
請求項１記載の発明は、表面処理剤を塗布して乾燥させたあと、その塗布層における金属成分含有量が９０重量％以上であるから、含有金属自体が醸し出す独特の風合いや、時の経過による風合いの変貌を表現出来、メタリック調にしたい基材の形状に左右されず、しかも有害な溶媒を極力減らすことが出来る効果がある。【００２９】  また、請求項２記載の発明は、上記効果に加えて、金属微粉末が、鉄、ステンレススチール、銅、青銅、真鍮、亜鉛、アルミニュームから１以上選択されていると、選択された金属による独特なメタリック調塗布層を得ることが出来る効果がある。【００３０】  また、請求項３記載の発明は、上記効果に加えて、上記した配合率の活性剤であると、結合剤をより適切に活性化することが出来、より高く適合したメタリック調塗布層を得ることが出来る効果がある。【００３１】  また、請求項４記載の発明は、上記効果に加えて、研磨により裸出した含有金属のそれ自体が有する独特の風合いや、時の経過による風合いの変貌を、より明確且つ顕著に表現出来る効果があり、さらに、塗布層の表面がつや出しされていると、含有金属自体が醸し出す独特の風合いやその変貌をつや出し状態で保持される効果がある。【００３２】  また、請求項５記載の発明は、上記効果に加えて、基材表面上にメタリック調シートを貼り合わせるだけで、基材表面をメタリック調にすることが出来る効果がある。【００３３】  また、請求項６記載の発明は、上記効果に加えて、メタリック調化粧板を利用現場にてそのまま利用出来、利用現場にて基材にメタリック調シートを貼り合わせるなどの手間が省ける効果がある。【００３４】  また、請求項７記載の発明は、上記効果に加えて、基材表面に任意にデザインした形状の物体を貼り合わせたあと、それらの上に表面処理剤を塗布すれば、任意にデザインした状態のものも、メタリック調にすることが出来る効果がある。【００３５】  また、請求項８記載の発明は、上記効果に加えて、任意形状にデザインした物体を、浮き上がらせることで陰陽を生じさせて強調し、見る人に強い印象を与えることが出来る効果がある。【００３６】  そして、請求項９記載の発明は、上記効果に加えて、基材表面を任意にデザインした形状にしても、それらの上に表面処理剤を塗布すれば、任意にデザインした基材自体をメタリック調にすることが出来る効果がある。
【図面の簡単な説明】
【００３７】
【図１】本発明の実施の形態を示すメタリック調塗布層を形成する表面処理剤の作製状態を示す概念図である（実施例１）。
【図２】本発明の実施形態におけるメタリック調塗布層を基板に塗布した状態の断面図である（実施例１）。
【図３】本発明の他の実施形態におけるメタリック調シートの断面図である（実施例２）。
【図４】本発明の他の実施形態におけるメタリック調化粧板の断面図である（実施例３）。
【図５】本発明の実施形態におけるメタリック調塗布層の形成方法を実施している状態を示す平面図である（実施例４）。
【図６】本発明の実施形態におけるメタリック調塗布層の形成方法を実施している状態を示す断面図である（実施例４）。
【図７】本発明の他の実施形態におけるメタリック調塗布層の形成方法の実施状態を示す斜視図である（実施例５）。
【発明を実施するための形態】
【実施例１】
【００３８】  図面において、メタリック調塗布層１は、１００重量部の金属微粉末２に対して、ワニス樹脂４０ないし５５重量％、酢酸ブチル３０ないし４５重量％、プロピレングリコールモノメチルエーテルアセテート１ないし１０重量％およびキシレン１ないし５重量％を主成分とする結合剤３を２３±５重量部、並びにこの結合剤３を活性化するための活性剤４を２．４±０．４重量部を含んでなる表面処理剤５を、基材６表面に、塗布し乾燥してなり、この乾燥後の塗布表面処理剤５Ａにおける金属成分の含有量が少なくとも９０重量％以上であるものである。そして、この表面処理剤５は、図１に示すように、混合容器７に結合剤３および活性剤４を投入し、両剤を少なくとも３分以上混合したあと、その混合液に金属微粉末２を「ダマ」にならないように、徐々に添加し混合して作製する。【００３９】  前記金属微粉末２は、例えば、少なくとも０．１ないし５０μｍの微粉末にすることが出来、且つ結合剤３と活性剤４との混合液中で早期に沈降せず、少なくとも２分間程度浮遊状態を継続出来る金属であれば、特に限定がない。しかしながら、金属微粉末２としては、鉄、ステンレススチール、銅、青銅、真鍮、亜鉛、アルミニュームから１以上選択された金属がよい。その理由は、一般的に使用されている金属であり、多量に流通していて容易に入手できコスト面で有利だからである。なお、真鍮にはシルバータイプとゴールドタイプとの２種類があるが、いずれも使用する。【００４０】  金属微粉末２は、選択した金属種によって、比重が異なるから微粉度も異なることになる。例えば、上記した金属微粉末２の金属種の中で、もっと比重の高いものは、約８．６ある銅、青銅、真鍮関連であり、もっと比重の低いものは、約２．７のアルミニューム関連である。したがって、比重の高い銅、青銅、真鍮関連の金属種は、０．１μｍに近づく微粉度となり、比重の低いアルミニューム関連の金属種は、５０μｍに近づく微粉度となる。なお、金属微粉末２の微粉度は、形成するメタリック調塗布層１の厚みによっても、異なることになる。例えば、メタリック調塗布層１の厚みが５μｍであるのに、金属微粉末２の微粉度が５μｍ以上であることは無い。【００４１】  前記結合剤３は、既述のとおり、ワニス樹脂が４０ないし５５重量％、酢酸ブチルが３０ないし４５重量％、プロピレングリコールモノメチルエーテルアセテートが１ないし１０重量％およびキシレンが１ないし５重量％を主成分とする。したがって、結合剤３は、ワニス樹脂を４０ないし５５重量％の範囲からいずれかの重量％を決める。同様に、酢酸ブチル、プロピレングリコールモノメチルエーテルアセテートおよびキシレンも、それぞれの重量％の範囲からいずれかの重量％を決めて、全体としてほぼ１００重量％となるようにする。なお、結合剤３における各物質は、これらの重量％の範囲から逸脱しないようにする必要がある。もし、これらの重量％の範囲から逸脱すると、結合剤３としての機能を果たせないことになる。例えば、基材６表面に、表面処理剤５を塗布し乾燥しても、その乾燥後の塗布表面処理剤５Ａにおける金属成分の含有量の金属成分の含有量が９０重量％以上にならないことが考えられる。【００４２】  前記活性剤４は、既述のとおり、結合剤３を活性化するためのものであり、酢酸ブチルが４０ないし５５重量％、１，６−ヘキサメチレンジイソシアネートホモポリマーが４０ないし５５重量％、ビス［３−（トリメトキシシリル）プロピル］アミンが１ないし５重量％を主成分とするものである。したがって、活性剤４は、酢酸ブチルを４０ないし５５重量％の範囲からいずれかの重量％を決める。同様に、１，６−ヘキサメチレンジイソシアネートホモポリマーおよびビス［３−（トリメトキシシリル）プロピル］アミンも、それぞれの重量％の範囲からいずれかの重量％を決めて、全体として、ほぼ１００重量％となるようにする。なお、活性剤４における各物質は、これらの重量％の範囲から逸脱しないようにする必要がある。もし、これらの重量％の範囲から逸脱すると、活性剤４としての機能を果たせないことになる。例えば、基材６表面に、表面処理剤５を塗布し乾燥しても、結合剤３を活性化することが出来ず、その乾燥後における塗布表面処理剤５Ａが脆弱になり、剥がれやすくなったり、塗布表面処理剤５Ａにおける金属成分の含有量が９０重量％以上にならないことが考えられる。【００４３】  そして、前記表面処理剤５は、既述のとおり、１００重量部の金属微粉末２に対して、結合剤３を２３±５重量部、並びにこの結合剤３を活性化するための活性剤４を２．４±０．４重量部を含んでなるものである。したがって、この表面処理剤５は、最低で、１００重量部の金属微粉末２に対して、結合剤３が１８重量部、活性剤４が２．０重量部である。このため、表面処理剤５は、最低総量で１００＋１８＋２．０＝１２０．０重量部となる。逆に、この表面処理剤５は、最高で、１００重量部の金属微粉末２に対して、結合剤３が２８重量部、活性剤４が２．８重量部である。このため、表面処理剤５は、最高総量で１００＋２８＋２．８＝１３０．８重量部となる。【００４４】  しかも、この表面処理剤５は、既述のとおり、基材６表面に塗布し乾燥したあと、この乾燥後における塗布表面処理剤５Ａ、すなわち、メタリック調塗布層１の金属成分の含有量が少なくとも９０重量％以上となるものである。したがって。メタリック調塗布層１が形成し完成した暁には、少なくとも１００重量％−９０重量％＝１０重量％に相当する表面処理剤５が揮散することになる。表面処理剤５を構成する成分からして、金属微粉末２は揮散しないから、結合剤３および活性剤４の一部が揮散することになる。例えば、表面処理剤５が最低総量で１００＋１８＋２．０＝１２０．０重量部の場合、１２０．０重量部−金属微粉末２の１００重量部＝２０．０重量部の結合剤３および活性剤４の一部が揮散する。すなわち、メタリック調塗布層１の金属成分の含有量を９０重量％とすると、金属微粉末２の１００重量部÷０．９＝１１１重量部となり、１２０．０重量部−１１１重量部＝９．０重量部に相当する結合剤３および活性剤４が揮散することになる。【００４５】  また、表面処理剤５が最高総量で１００＋２８＋２．８＝１３０．８重量部の場合、１３０．８重量部−金属微粉末２の１００重量部＝３０．８重量部の結合剤３および活性剤４の一部が揮散する。すなわち、メタリック調塗布層１の金属成分含有量を９０重量％とすると、金属微粉末２の１００重量部÷０．９＝１１１重量部となり、１３０．８重量部−１１１重量部＝１９．８重量部に相当する結合剤３および活性剤４が揮散することになる。したがって、表面処理剤５が最高総量でも、１９．８重量部に相当する結合剤３および活性剤４が揮散することとなり、従来技術のものと比較して、結合剤３および活性剤４の揮散する量が飛躍的に少なく、その分、安全性が高いことになる。【００４６】  前記基材６は、上記した表面処理剤５を塗布することが出来るものであれば、特に限定が無く、例えば、プラスチック材、木材、コンクリート、ガラス、各種ボード、金属材などが使用可能である。【００４７】  次に、上記構成になる表面処理剤５を使用して、基材６表面にメタリック調塗布層１を形成する手順を説明する。
まず、１００重量部の金属微粉末２に対して、結合剤３を２３±５重量部、並びにこの結合剤３を活性化するための活性剤４を２．４±０．４重量部の割合の結合剤３および活性剤４を用意する。これら用意した結合剤３および活性剤４を混合容器７に投入し、攪拌機にて両剤を少なくとも３分以上混合したあと、その混合液に金属微粉末２を「ダマ」にならないように、徐々に添加し混合して、表面処理剤５を作製する。次に、任意形状の基材６表面の下地確認をする。例えば、基材６表面が滑らかで乾燥しているか、溶剤などの拭き残しが無いか、などを確認し、さらに、メタリック調塗布層１を完全且つ鮮やかに仕上げたい場合には、公知の金属用プライマーを使用した下地処理を施すのがよい。【００４８】  基材６表面の下地確認や下地処理を施すなどの下地調整を終了後したあと、基材６表面に上記の作製した表面処理剤５を、刷毛、ローラー、パレットナイフなどの塗布具を使用して塗布する。塗布終了後、１２時間ないし２４時間自然乾燥させると、塗布表面処理剤５Ａ中の結合剤３および活性剤４は、９．０重量部／２０．０重量部＝０．４５０ないし１９．８重量部／３０．８重量部＝０．６４３の割合で揮散して、その乾燥後に金属成分含有量が少なくとも９０重量％以上であるメタリック調塗布層１が得られる。そのあと、メタリック調塗布層１を必要に応じて研磨および艶だしを施し、メタリック調塗布層１の形成作業を完了する。【００４９】  なお、刷毛、ローラー、パレットナイフなどの塗布具以外に、スプレーガンによる塗布も可能であり、その際、必要に応じて、特に夏期においては結合剤３および活性剤４に凝固遅延剤８、例えば、ジアセトンアルコールなどを投入し、充分に混合したあと、これら３液混合液に上記と同様に金属微粉末２を「ダマ」にならないように注意をして、徐々に添加し混合して、上記凝固遅延剤８入りの表面処理剤５Ｂを作製する。そのあと、下地調整を終了してある基材６表面に、上記の作製した表面処理剤５Ｂをスプレーガンにより塗布する。このスプレーガンによる表面処理剤５Ｂの塗布は、特に基材６表面に凹凸が多い場合に有用である。【００５０】  また、完成したメタリック調塗布層１は、上述のとおり、金属成分の含有量が少なくとも９０重量％以上であるから、その特性は、含有金属種の有する特性、すなわち、各金属自体が醸し出す独特の風合いを、そのまま現出することになる。したがって、錆びやすい含有金属種は、当然錆びることになり、逆に、含有金属種が鉄や銅、特に銅では、時の経過による風合いの変貌を表現出来ることになる。【００５１】  そして、完成したメタリック調塗布層１は、その表面が研磨され、さらにつや出しされるのが良い。すなわち、乾燥後における塗布表面処理剤５Ａの表面を研磨し、その表面に残留する前記結合剤３の少なくとも一部を除去して、この塗布表面処理剤５Ａにおける金属成分を裸出し、且つ、必要に応じてその塗布表面処理剤５Ａのつや出しをする。なお、上記の研磨は、例えば、表面積が１ｍ２未満であれば手作業とし、１ｍ２を越えるような場合は研磨機械を使用するのが良い。研磨の方法は、サンドペーパー、微粒子のスチールウール、サンディングフリースなどの公知の手段を使用して行う。また、つや出しも、公知のつや出しパットにて、公知のつや出しペーストやナノワックスなどを使用して、表面のつや出しを行い、そのあと、表面に残留したつや出しペーストやナノワックスなどを、柔らかい布地などで拭き取ることにより行う。【００５２】  また、メタリック調塗布層１の表面で、特に強調したい特定部位があれば、その強調特定部位を特に念入りに研磨し、他の部分は程々に研磨したり、あるいは全く研磨せずに、強調特定部位を目立たせるようにし、逆に、強調特定部位を程々に研磨したり、あるいは全く研磨せず、他の部分を念入りに研磨して、強調特定部位を目立たせるようにしても良い。この場合でも、上記したつや出しを行う。【００５３】  メタリック調塗布層１に含有する金属が成分の含有量が、少なくとも９０重量％以上であるかどうか、検証したので、その状況を示す。
〈試験例１〉
混合容器に２３ｇの結合剤、２．４ｇの活性剤を投入し、３分間攪拌して混合し、この混合液に１００ｇのステンレススチール微粉末を徐々に混合して、ステンレススチールの表面処理剤を作製する。木プレートの基材に作製したステンレススチールの表面処理剤を刷毛にて塗布し、その塗布表面処理剤を約２０°Ｃの委室温にて２０時間乾燥させて、その乾燥させた塗布表面処理剤を約１ｇ見当で削り取りる。この削り取った乾燥塗布表面処理剤の重量を正確に秤量して、それを約４００°Ｃの高温庫に入れ、その３０分後に取り出し、３０分間放置したあと、その重量を正確に秤量する。そして、高温庫に入れる前と高温庫から取り出した後との差をから、メタリック調塗布層に含有するステンレススチール成分の含有量が、少なくとも９０重量％以上であるかどうか、判定する。
〈試験例２〉
試験例１の１００ｇのステンレススチール微粉末を１００ｇのゴールドタイプの真鍮に代えること以外、試験例１と同様に試験して、メタリック調塗布層に含有するゴールドタイプの真鍮成分の含有量が、少なくとも９０重量％以上であるかどうか、判定する。
〈試験例３〉
試験例１の１００ｇのステンレススチール微粉末を１００ｇの亜鉛に代えること以外、試験例１と同様に試験して、メタリック調塗布層に含有する亜鉛成分の含有量が、少なくとも９０重量％以上であるかどうか、判定する。
以上の結果を表１に示す。【００５４】
【表１】
2014091323.tif 000003
表１によれば、乾燥後の塗布表面処理剤における金属成分の含有量はいずれも、９０重量％以上であり、本発明の有利性が検証された。
【実施例２】
【００５５】  また、図３に示すように、上記したメタリック調塗布層１を、前記基材６に貼り合わせ出来るシート９上に予め形成して、メタリック調シート１０を作製する。このメタリック調シート１０を基材６に貼り合わせれば、基材６表面を容易にメタリック調にすることが出来て、誠に都合がよい。すなわち、基材６表面にメタリック調シート１０を貼り合わせるだけで、基材６表面をメタリック調にすることが出来、上記した基材６表面にメタリック調塗布層１を形成する手順の大半を省略できることになるからである。
【実施例３】
【００５６】  また、図４に示すように、上記したメタリック調シート１０を、前記基材６に予め貼り合わせてメタリック調化粧板１１を作製する。このメタリック調化粧板１１を、内装材や外装材、天井材に使用すれば、それらの使用箇所を容易にメタリック調にすることが出来て都合がよい。すなわち、内装材や外装材、天井材として、メタリック調化粧板１１を使用するだけで、それらをメタリック調にすることが出来、上記した基材６表面にメタリック調シート１０を貼り合わせる手間を省略できることになるからである。
【実施例４】
【００５７】  また、図５に示すように、前記基材６表面に任意形状にデザインした物体１２を貼り合わせ、それらの上に上記したメタリック調塗布層１を形成しても良い。このメタリック調塗布層１の形成方法における物体１２は、特に限定がなく、例えば、平坦な基材６表面に、予め独自に作成した絵柄あるいは市販されている絵柄のシールを貼り付けても良く、基材６表面に立体コピーによる造形物を貼り付けても良い。さらに、コンピューターに記憶させたグラフィックアートや造形物のデータに基づいて、このコンピューターの指令により、従来公知の作成機器により、上記グラフィックアートや造形物を作成し、それらを基材６表面に貼り付けるようなものであっても良い。したがって、基材６表面を任意形状にデザインした状態もものでも、容易にメタリック調にすることが出来る。【００５８】  そして、図６に示すように、基材６表面に任意形状の物体１２を貼り合わせ、それらの上にメタリック調塗布層１を形成してあるから、物体１２上に位置するメタリック調塗布層１部分は他の部分より盛り上がっている。この盛上がり部分１２Ａは、デザイン上強調したい部分でもあるから、例えば、盛上がり部分１２Ａのメタリック調塗布層１の研磨を、他のメタリック調塗布層１部分より強めると、盛上がり部分１２Ａ上に位置するメタリック調塗布層１と他のメタリック調塗布層１部分との間に境界が生じ、盛上がり部分１２Ａが陽部分となり、他の部分は陰部分となって、盛上がり部分１２Ａ上のメタリック調塗布層１部分が浮き上がって見え、強調することになる。したがって、この盛上がり部分１２Ａ上のメタリック調塗布層１部分は、見る人にとり強い印象を与えることことが出来る。なお、この場合でも、盛上がり部分１２Ａに上記したつや出しを行うことは、言うまでもない。
【実施例５】
【００５９】  そして、図７に示すように、前記基材６表面自体を、任意形状にデザインした状態に形成し、それらの上に上記したメタリック調塗布層１を形成しても良い。このメタリック調塗布層１の形成方法は、デザインした状態の基材６Ａ自体が一品料理的な芸術作品に近いような場合に、特に有用である。なお、一品料理的な芸術作品であっても、上記したコンピューターに記憶させた一品料理的な芸術作品のデータに基づいて、このコンピューターの指令により、従来公知の作成機器により、上記の一品料理的な芸術作品を、基材６Ａ自体に体現させても良い。そのあと、一品料理的な芸術作品を体現した基材６Ａ自体に、上記したメタリック調塗布層１を形成することで、一品料理的な芸術作品も容易にメタリック調にすることが出来る。なお、この場合でも上記した研磨およびつや出しを行うことは、言うまでもない。【００６０】  以上、本発明の実施例１ないし５を説明したが、具体的な構成はこれに限定されず、本発明の要旨を逸脱しない範囲での変更は適宜可能であることを理解されるべきである。
【産業上の利用可能性】
【００６１】  本発明のメタリック調塗布層、これのメタリック調シートおよび化粧板、並びにメタリック調塗布層の形成方法は、メタリック調にしたい基材の形状に左右されず、種々の金属自体が醸し出す独特の風合いや、時の経過による風合いの変貌を表現出来、しかも有害な溶媒を極力減らしたいような場合に、その利用可能性が極めて高くなる。
【符号の説明】
【００６２】１                    メタリック調塗布層
２                    金属微粉末
３                    結合剤
４                    活性剤
５、５Ｂ              表面処理剤
５Ａ                  乾燥後の塗布表面処理剤
６、６Ａ              基材
７                    混合容器
８                    凝固遅延剤
９                    シート
１０                  メタリック調シート
１１                  メタリック調化粧板
１２                  物体
１２Ａ                メタリック調塗布層の盛上がり部分
【図１】
2014091323.tif 000004
【図２】
2014091323.tif 000005
【図３】
2014091323.tif 000006
【図４】
2014091323.tif 000007
【図５】
2014091323.tif 000008
【図６】
2014091323.tif 000009
【図７】
2014091323.tif 000010